(57)【要約】  本開示は、物品を提供する。この物品は、（Ａ）ポリエステル生地と；（Ｂ）ポリエステル生地の表面上のコーティングと；を含み、このコーティングは、（ｉ）エチレン／酢酸ビニル／無水マレイン酸ターポリマーおよび（ｉｉ）エチレン／アクリル酸メチル／メタクリル酸グリシジルターポリマーの少なくとも１つを含む。【特許請求の範囲】
【請求項１】
物品であって、
（Ａ）ポリエステル生地と；
（Ｂ）ポリエステル生地の表面上のコーティングであって、（ｉ）エチレン／酢酸ビニル／無水マレイン酸ターポリマーおよび（ｉｉ）エチレン／アクリル酸メチル／メタクリル酸グリシジルターポリマーの少なくとも１つを含む、コーティングと；を含む物品。
【請求項２】
前記物品が、ハロゲンフリーである、請求項１に記載の物品。
【請求項３】
前記ポリエステル生地が、クローズドメッシュポリエステル生地である、請求項１または２に記載の物品。
【請求項４】
前記コーティングが、エチレン／アクリル酸メチル／メタクリル酸グリシジルターポリマーを含む、請求項１〜３のいずれか一項に記載の物品。
【請求項５】
前記エチレン／アクリル酸メチル／メタクリル酸グリシジルターポリマーが、前記ターポリマーの重量に基づいて、５重量％〜１０重量％のメタクリル酸グリシジルを含む、請求項１〜４のいずれか一項に記載の物品。
【請求項６】
前記コーティングが、ポリイソシアネートで架橋されたエチレン／アクリル酸メチル／メタクリル酸グリシジルターポリマーを含む、請求項１〜５のいずれか一項に記載の物品。
【請求項７】
前記コーティングが、前記エチレン／酢酸ビニル／無水マレイン酸ターポリマーを含む、請求項１または２に記載の物品。
【請求項８】
前記エチレン／酢酸ビニル／無水マレイン酸ターポリマーが、前記ターポリマーの重量に基づいて、０．５重量％〜３．０重量％の無水マレイン酸を含む、請求項１または７に記載の物品。
【請求項９】
前記コーティングが、１０ｇ／ｍ２〜４０ｇ／ｍ２のコート重量を有する、請求項１〜８のいずれか一項に記載の物品。
【請求項１０】
前記コーティングが、
接着剤層であって、前記接着剤層が、前記ポリエステル生地に接着され、かつ（ｉ）エチレン／酢酸ビニル／無水マレイン酸ターポリマーおよび（ｉｉ）エチレン／アクリル酸メチル／メタクリル酸グリシジルターポリマーのうちの少なくとも１つを含む、接着剤層；ならびに
外層であって、前記外層が、前記接着剤層に接着され、かつエチレン／α−オレフィンマルチブロックコポリマーと充填剤とを含む、外層；である、請求項１に記載の物品。
【請求項１１】
前記接着剤層が、前記エチレン／アクリル酸メチル／メタクリル酸グリシジルターポリマーを含む、請求項１０〜１２のいずれか一項に記載の物品。
【請求項１２】
前記外層が、２０重量％〜５０重量％のエチレン／α−オレフィンマルチブロックコポリマーおよび５０重量％〜８０重量％の充填剤を含む、請求項１０〜１１のいずれか一項に記載の物品。
【請求項１３】
前記物品が、１２Ｎ／ｃｍ〜５０Ｎ／ｃｍの剥離強度を有する、請求項１０〜１２のいずれか一項に記載の物品。
【発明の詳細な説明】
【技術分野】
【０００１】
本開示は、コーティングされたポリエステル生地、およびさらにはポリオレフィン基材に接着されたポリエステル生地から形成された物品に関する。
【背景技術】
【０００２】
ポリエステル生地、特にクローズドメッシュポリエステル生地は、テキスタイル建築、チューブ、包装用フィルム、ならびにワイヤーおよびケーブル用途において多数の用途を有する。ポリエステル生地は、生地を強化し、難燃性を与えるために、通常ポリ塩化ビニル（ＰＶＣ）でコーティングされている。ＰＶＣに代わるハロゲンフリー代替物が必要とされている。
【０００３】
ポリオレフィンはＰＶＣの代替品として使用されてきたが、印刷、塗装または接着などの特性が必要とされる場合、ポリオレフィンの低い表面エネルギーおよび低い極性により、それらの用途が大きく制限される。さらに、ポリオレフィン単独では難燃性を与えない。難燃性を付与するために、典型的には高荷重量（４０重量％以上）の充填剤がポリオレフィンに添加される。ポリオレフィン中の高荷重の充填剤は、ポリエステル生地へのポリオレフィンの接着をより困難にすることが知られている。
【０００４】
ポリオレフィンおよびポリエステル生地の接着性および印刷適性を改善するための従来の方法は、物理的および化学的処理による表面改質を含む。そのような処理には、溶剤洗浄（または拭き取り）、サンドペーパーによる表面粗面化、酸処理および塩基処理などのいくつかの方法から、プラズマ処理、コロナ処理および火炎処理などのより洗練されたいくつかの方法までが含まれる。これらの処理のいくつかは処理時間を長くし、そしてより複雑な処理方法を必要とする。
【０００５】
従来の方法は、ハロゲン化ポリオレフィン、ポリウレタン、および／または水を含む接着剤組成物も含むが、それらは典型的には接着性を改善するために厚いコート重量（４０ｇ／ｍ２超）で使用される。
【０００６】
ポリエステル生地用のハロゲンフリーのポリオレフィン系コーティング層が必要とされている。さらに、柔軟性および難燃性を低下させることなく、生地と充填ポリオレフィン層との間に強力な接着性を有する、充填ポリオレフィン層でコーティングされたクローズドメッシュポリエステル生地が必要とされている。
【発明の概要】
【０００７】
本開示は、物品を提供する。物品は、
（Ａ）ポリエステル生地と；
（Ｂ）ポリエステル生地の表面上のコーティングであって、（ｉ）エチレン／酢酸ビニル／無水マレイン酸ターポリマーおよび（ｉｉ）エチレン／アクリル酸メチル／メタクリル酸グリシジルターポリマーの少なくとも１つを含む、コーティングと；を含む。
【０００８】
本開示は、別の物品を提供する。この物品は、
（Ａ）ポリエステル生地と；
（Ｂ）接着剤層であって、ここで、この接着剤層は、ポリエステル生地に接着され、かつ（ｉ）エチレン／酢酸ビニル／無水マレイン酸ターポリマーおよび（ｉｉ）エチレン／アクリル酸メチル／メタクリル酸グリシジルターポリマーの少なくとも１つを含むものである、接着剤層と；
（Ｃ）外層であって、ここで、この外層は、接着剤層に接着され、かつエチレン／α−オレフィンマルチブロックコポリマーおよび充填剤を含むものである、外層と；を含む。
【０００９】
定義
元素周期表への参照は、ＣＲＣ  Ｐｒｅｓｓ，Ｉｎｃ．，１９９０−１９９１によって出版されたものへの参照である。この周期表の元素の族への参照は、族の番号付与の新しい表記法による。
【００１０】
米国特許実務の目的のため、参照される特許、特許出願、または刊行物の内容は、特に定義の開示（本開示に具体的に提供されるあらゆる定義と矛盾しない程度において）および当該技術分野の一般知識に関して、それらの全体が参照により組み込まれる（またはその同等の米国版が、参照によりそのように組み込まれる）。
【００１１】
本明細書に開示される数値範囲は、下限値から上限値（これらを含む）までのすべての値を含む。明確な数値（例えば、１もしくは２、または３〜５、または６、または７）を含む範囲については、いずれかの２つの明確な数値間の任意の部分範囲が含まれる（例えば、１〜２、２〜６、５〜７、３〜７、５〜６など）。
【００１２】
相反して述べられていないか、文脈から暗黙的であるか、または当該技術分野で習慣的でない限り、すべての部およびパーセントは重量に基づき、すべての試験方法は、本開示の出願日の時点で最新のものある。
【００１３】
「組成物」という用語は、組成物を構成する材料の混合物、ならびに組成物の材料から形成された反応生成物および分解生成物を指す。
【００１４】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それが具体的に開示されているかどうかにかかわらず、任意の追加の成分、工程、または手順の存在を除外することを意図しない。疑義が生じないようにするために、「含む」という用語の使用を通じて主張されるすべての組成物は、相反する記載がない限り、ポリマーであるか、ポリマーでないかに関わらない、任意の追加の添加剤、アジュバント、または化合物を含むことができる。対照的に、「から本質的になる」という用語は、あらゆる後続の詳述の範囲から、操作性に必要不可欠ではないものを除き、あらゆる他の構成成分、工程、または手順を除外する。「からなる」という用語は、具体的に描写または列挙されていないあらゆる構成成分、工程、または手順を除外する。「または」という用語は、別途記載がない限り、列挙された部材を個々に、および任意の組み合わせで指す。単数形の使用には、複数形の使用が含まれ、逆の場合も同じである。
【００１５】
「エチレン系ポリマー」または「エチレンポリマー」は、ポリマーの重量に基づいて、過半量または５０重量％超の重合エチレンを含有するポリマーであり、任意で、少なくとも１つのコモノマーを含み得る。
【００１６】
「エチレン／α−オレフィンインターポリマー」は、インターポリマーの重量に基づいて、過半量の重合エチレン、および少なくとも１つのα−オレフィンを含有するインターポリマーである。
【００１７】
「生地」は、個々の繊維または糸から形成された織布または不織布（例えばニット）構造である。
【００１８】
「繊維」および類似の用語は、絡み合ったフィラメントの細長いカラムを指す。
【００１９】
「フィラメント」および類似の用語は、概して円形の断面および１０を超える長さ対直径の比を有する単一の連続した細長い材料のストランドを指す。
【００２０】
「ハロゲンフリー」および類似の用語は、組成物、層、および／または物品がハロゲン含有量を伴わない、または実質的に伴わないことを示す。
【００２１】
「炭化水素」は、水素および炭素原子のみを含有する化合物である。炭化水素は、（ｉ）分枝鎖状または非分枝鎖状、（ｉｉ）飽和または不飽和、（ｉｉｉ）環式または非環式、および（ｉｖ）（ｉ）〜（ｉｉｉ）である場合、任意の組み合わせであり得る。炭化水素の非限定的な例としては、アルカン、アルケン、およびアルキンが挙げられる。
【００２２】
「インターポリマー」（または「ターポリマー」）は、少なくとも２つの異なる種類のモノマーの重合によって調製されたポリマーである。したがって、このインターポリマーという総称は、コポリマー（２つの異なる種類のモノマーから調製されるポリマーを指すために用いられる）、ターポリマー（３つの異なる種類のモノマーから調製されるポリマーを指すために用いられる）、および３つ以上の異なる種類のモノマーから調製されるポリマーを含む。
【００２３】
「不織布」は、ランダムに絡み合っているが、ニット生地の場合のように識別可能な様式ではない、個々の繊維または糸の構造を有するウェブまたは生地である。
【００２４】
「オレフィン系ポリマー」または「ポリオレフィン」は、（ポリマーの重量に基づいて）、例えばエチレンまたはプロピレンなどの、過半量または５０重量％超の重合オレフィンモノマーを含有するポリマーであり、任意で、少なくとも１つのコモノマーを含み得る。オレフィン系ポリマーの非限定的な例としては、エチレン系ポリマーおよびプロピレン系ポリマーが挙げられる。
【００２５】
「ポリマー」は、同じ種類であるか異なる種類であるかにかかわらず、モノマーを重合することによって調製されるポリマー化合物である。したがって、ポリマーという総称は、「ホモポリマー」（微量の不純物がポリマー構造中に組み込まれ得るという理解の下に、１種類のみのモノマーから調製されたポリマーを指すために用いられる）という用語、および「インターポリマー」という用語を包含する。例えば残留触媒などの微量の不純物が、ポリマー中に組み込まれるか、および／またはポリマー内に存在してもよい。また、例えばランダム、ブロック等の全ての形態のコポリマーも包含する。「エチレン／α−オレフィンポリマー」および「プロピレン／α−オレフィンポリマー」という用語は、それぞれ重合エチレンまたはプロピレンと、１つ以上の追加の重合可能α−オレフィンモノマーとから調製される、上に説明するコポリマーを示す。ポリマーはしばしば、１つ以上の特定のモノマー「から作製される」、特定のモノマーもしくはモノマーの種類「に基づく」、または特定のモノマー含有量「を含有する」等として称されるものの、この文脈において、「モノマー」という用語は、非重合種ではなく、特定のモノマーの重合レムナントを指していることが理解されることに留意されたい。一般に、本明細書におけるポリマーは、対応するモノマーの重合形態である「単位」に基づくものと称される。
【００２６】
「糸」は、織布生地またはニット生地の製造に使用することができる、連続長の撚られたまたはそうでなければ絡み合ったフィラメントである。
【発明を実施するための形態】
【００２７】
本開示は、物品を提供する。この物品は、（Ａ）ポリエステル生地と、（Ｂ）ポリエステル生地の表面上のコーティングと、を含む。（Ｂ）のコーティングは、（ｉ）エチレン／酢酸ビニル／無水マレイン酸ターポリマーおよび（ｉｉ）エチレン／アクリル酸メチル／メタクリル酸グリシジルターポリマーのうちの少なくとも１つを含む。任意に、物品は（Ｃ）外層を含む。任意の（Ｃ）外層は、エチレン／α−オレフィンマルチブロックコポリマーであるオレフィンブロックコポリマーおよび充填剤を含む。
【００２８】
Ａ．ポリエステル生地
本物品は、ポリエステル生地を含む。「ポリエステル生地」は、個々の繊維または糸から形成された織布または不織布（例えばニット）構造であり、生地中、５０重量％超、または７５重量％〜９０重量％、９９重量％、または１００重量％超の繊維または糸は、ポリエステル繊維またはポリエステル糸である。ポリエステル生地は、オープンメッシュ生地またはクローズドメッシュ生地であり得る。
【００２９】
一実施形態では、ポリエステル生地は、オープンメッシュ生地である。「オープンメッシュ生地」は、個々の繊維または糸から形成された不織布または織布構造であり、この生地は、それぞれ１０，０００μｍ２超、または１０，０００μｍ２超、または５０，０００μｍ２、または１００，０００μｍ２〜１ｃｍ２、または２ｃｍ２の領域を有する開口（すなわち、穴）を有する。オープンメッシュ生地は、クローズドメッシュ生地を除外する。
【００３０】
一実施形態では、ポリエステル生地は、クローズドメッシュ生地である。「クローズドメッシュ生地」は、個々の繊維から形成された不織布または織布構造であり、この生地は、それぞれ０μｍ２、または０μｍ２超、または１μｍ２、または１０μｍ２、または５０μｍ２、または１００μｍ２、または５００μｍ２〜１，０００μｍ２、または５，０００μｍ２、または１０，０００μｍ２未満の領域を有する開口（すなわち、穴）を有する。クローズドメッシュ生地は、オープンメッシュ生地を除外する。一実施形態では、クローズドメッシュポリエステル生地は、織られたクローズメッシュ構造である。織られたクローズメッシュ構造の非限定的な例は、パナマ織であり、横方向の繊維、糸、または毛糸が２本の縦方向の繊維、糸、または毛糸の上を通過し、次いで、２本の縦方向の繊維、糸、または毛糸の下を通過する２／２織を含む。
【００３１】
一実施形態では、ポリエステル生地は、ニット生地である。「ニット生地」は、手、編み針、または機械により、一連の連結したループで毛糸または糸を編み合わせることによって形成される。ポリエステル生地は、縦編みまたは横編み、平編み、および丸編みによって形成することができる。好適な縦編みの非限定的な例には、トリコット、ラッセルパワーネット、およびレースが含まれる。好適な横編みの非限定的な例には、丸編み、平編み、およびシームレス（これは多くの場合丸編みのサブセットと見なされる）が含まれる。
【００３２】
好適なポリエステルの非限定的な例は、ポリエチレンテレフタレート（ＰＥＴ）である。一実施形態では、物品はＰＥＴ生地を含む。さらなる一実施形態では、物品は、クローズドメッシュＰＥＴ生地を含む。さらなる一実施形態では、物品は、織られたクローズメッシュ構造（パナマ織りなど）を有するクローズドメッシュＰＥＴ生地を含む。
【００３３】
ポリエステル生地は、染色、着色、漂白、含浸、可燃性軽減、または接着剤もしくは熱固定剤による前処理などの任意の仕上げ工程に付すことができる。
【００３４】
一実施形態では、ポリエステル生地は、本コーティングでコーティングされる前にいかなる表面改質プロセスも受けない。したがって、ポリエステル生地は、物理的または化学的処理によって表面改質されていない。そのような処理には、溶剤洗浄（または拭き取り）；サンドペーパーによる表面粗面化；酸処理および塩基処理；ならびにプラズマ処理、コロナ処理および火炎処理が含まれる。一実施形態では、物品は、織られたクローズメッシュ構造（パナマ織りなど）を有する未処理のクローズドメッシュＰＥＴ生地を含む。
【００３５】
一実施形態では、ポリエステル生地は、２０μｍ、または５０μｍ、または７５μｍ、または１００μｍ、１５０μｍ、または２００μｍ、または２５０μｍ、または３００μｍ、または３５０μｍ、または４００μｍ、または４５０μｍ〜５００μｍ、または５５０μｍ、または６００μｍ、または６５０μｍ、または７００μｍ、または７５０μｍ、または８００μｍ、または９００μｍ、または１０００μｍ、または１５００μｍ、または２０００μｍ、または３０００μｍの厚さを有する。
【００３６】
ポリエステル生地は、本明細書に開示される２つ以上の実施形態を含むことができる。
【００３７】
Ｂ．コーティング
本物品はコーティングを含む。コーティングは、（ｉ）エチレン／酢酸ビニル／無水マレイン酸ターポリマーおよび（ｉｉ）エチレン／アクリル酸メチル／メタクリル酸グリシジルターポリマーのうちの少なくとも１つを含む。一実施形態では、コーティングは、（ｉ）エチレン／酢酸ビニル／無水マレイン酸ターポリマー、または（ｉｉ）エチレン／アクリル酸メチル／メタクリル酸グリシジルターポリマーのうちの１つを含む。
【００３８】
（ｉ）エチレン／酢酸ビニル／無水マレイン酸ターポリマー
一実施形態では、コーティングは、エチレン／酢酸ビニル／無水マレイン酸ターポリマーを含む。「エチレン／酢酸ビニル／無水マレイン酸ターポリマー」または「ＥＶＡ／ＭＡＨターポリマー」は、エチレンモノマー、酢酸ビニルコモノマー、および無水マレイン酸コモノマーを重合形態で含むインターポリマーである。
【００３９】
一実施形態では、ＥＶＡ／ＭＡＨターポリマーは、ＥＶＡ／ＭＡＨターポリマーの総重量に基づいて、５０重量％、または５５重量％、または６０重量％、または６５重量％、または７０重量％、または７５重量％、または８０重量％、または８５重量％のエチレンを含む。
【００４０】
一実施形態では、ＥＶＡ／ＭＡＨターポリマーは、ＥＶＡ／ＭＡＨターポリマーの総重量に基づいて、１５重量％、または２０重量％、または２５重量％、または２６重量％〜３０重量％、または３５重量％、または４０重量％の酢酸ビニルを含む。
【００４１】
一実施形態では、ＥＶＡ／ＭＡＨターポリマーは、ＥＶＡ／ＭＡＨターポリマーの総重量に基づいて、０．１重量％、または０．５重量％、または０．６重量％〜０．７重量％、または０．８重量％、または０．９重量％、または１．０重量％、または２重量％、または３重量％、または５重量％、または１０重量％の無水マレイン酸を含む。
【００４２】
一実施形態では、ＥＶＡ／ＭＡＨターポリマーは、ＥＶＡ／ＭＡＨターポリマーの総重量に基づいて、（ａ）５０重量％、または５５重量％、または６０重量％〜６５重量％、または７０重量％、または７５重量％、または８０重量％、または８５重量％のエチレンと、（ｂ）１５重量％、または２０重量％、または２５重量％、または２６重量％〜３０重量％、または３５重量％、または４０重量％の酢酸ビニルと、（ｃ）０．１重量％、または０．５重量％、または０．６重量％〜０．７重量％、または０．８重量％、または０．９重量％、または１．０重量％、または２重量％、または３重量％、または５重量％、または１０重量％の無水マレイン酸と、を含む。さらなる一実施形態では、ＥＶＡ／ＭＡＨターポリマーは、ＥＶＡ／ＭＡＨターポリマーの総重量に基づいて、（ａ）６９重量％、または６９．３６重量％〜７３．３６重量％、または７４重量％のエチレンと、（ｂ）２６重量％〜３０重量％の酢酸ビニルと、（ｃ）０．６４重量％の無水マレイン酸と、を含む。
【００４３】
一実施形態では、ＥＶＡ／ＭＡＨターポリマーは、０．９４０ｇ／ｃｃ、または０．９４５ｇ／ｃｃ、または０．９５０ｇ／ｃｃ〜０．９５１ｇ／ｃｃ、または０．９５５ｇ／ｃｃ、または０．９６０ｇ／ｃｃ、または０．９６５ｇ／ｃｃの密度を有する。
【００４４】
一実施形態では、ＥＶＡ／ＭＡＨターポリマーは、５０℃、または５５℃、または６０℃、または６５℃〜６８℃、または７０℃、または７５℃、または８０℃の融点を有する。
【００４５】
一実施形態では、ＥＶＡ／ＭＡＨターポリマーは、１３０ｇ／１０分、または１４０ｇ／１０分、または１５０ｇ／１０分〜１６０ｇ／１０分、または１７０ｇ／１０分、または１８０ｇ／１０分、または１９０ｇ／１０分、または２００ｇ／１０分、または２１０ｇ／１０分、または２２０ｇ／１０分、または２３０ｇ／１０分のメルトインデックス（１９０℃、２．１６ｋｇ）を有する。
【００４６】
一実施形態では、ＥＶＡ／ＭＡＨターポリマーは、以下の特性：（ａ）０．９４０ｇ／ｃｃ、または０．９４５ｇ／ｃｃ、または０．９５０ｇ／ｃｃ〜０．９５１ｇ／ｃｃ、または０．９５５ｇ／ｃｃ、または０．９６０ｇ／ｃｃ、または０．９６５ｇ／ｃｃからの密度；および／または（ｂ）５０℃、または５５℃、または６０℃、または６５℃〜６８℃、または７０℃、または７５℃、または８０℃の融点；および／または（ｃ）１３０ｇ／１０分、または１４０ｇ／１０分、または１５０ｇ／１０分〜１６０ｇ／１０分、または１７０ｇ／１０分、または１８０ｇ／１０分、または１９０ｇ／１０分、または２００ｇ／１０分、または２１０ｇ／１０分、または２２０ｇ／１０分、または２３０ｇ／１０分のメルトインデックス（１９０℃、２．１６ｋｇ）；のうちの１つ、いくつか、またはすべてを有する。
【００４７】
一実施形態では、ＥＶＡ／ＭＡＨターポリマーは、ＥＶＡ／ＭＡＨターポリマーの総重量に基づいて、（ａ）６９重量％、または６９．３６重量％〜７３．３６、または７４重量％のエチレンと、（ｂ）２６重量％〜３０重量％の酢酸ビニルと、（ｃ）０．６４重量％の無水マレイン酸と、を含み、ＥＶＡ／ＭＡＨターポリマーは、０．９５１ｇ／ｃｃの密度、６８℃の融点、および１５０ｇ／１０分〜２１０ｇ／１０分のメルトインデックス（１９０℃、２．１６ｋｇ）を有する。
【００４８】
一実施形態では、ＥＶＡ／ＭＡＨターポリマーは、ランダムＥＶＡ／ＭＡＨターポリマーである。好適なＥＶＡ／ＭＡＨランダムターポリマーの非限定的な例は、Ａｒｋｅｍａから市販されているＯＲＥＶＡＣ（商標）Ｔ９３０５である。
【００４９】
ＥＶＡ／ＭＡＨターポリマーは、本明細書に開示される２つ以上の実施形態を含むことができる。
【００５０】
（ｉｉ）エチレン／アクリル酸メチル／メタクリル酸グリシジルターポリマー
一実施形態では、コーティングは、エチレン／アクリル酸メチル／メタクリル酸グリシジルターポリマーを含む。「エチレン／アクリル酸メチル／メタクリル酸グリシジルターポリマー」または「ＥＭＡ／ＧＭＡターポリマー」は、エチレンモノマー、アクリル酸メチルコモノマー、およびメタクリル酸グリシジルコモノマーを重合形態で含むインターポリマーである。
【００５１】
一実施形態では、ＥＭＡ／ＧＭＡターポリマーは、ＥＭＡ／ＧＭＡターポリマーの総重量に基づいて、５０重量％、または５５重量％、または６０重量％〜６５重量％、または７０重量％、または７５重量％、または８０重量％、または８５重量％のエチレンを含む。
【００５２】
一実施形態では、ＥＭＡ／ＧＭＡターポリマーは、ＥＭＡ／ＧＭＡターポリマーの総重量に基づいて、１５重量％、または２０重量％〜２５重量％、または２６重量％、または３０重量％、または３５重量％、または４０重量％のアクリル酸メチルを含む。
【００５３】
一実施形態では、ＥＭＡ／ＧＭＡターポリマーは、ＥＭＡ／ＧＭＡポリマーの総重量に基づいて、０．１重量％、または０．５重量％、または０．６重量％、または０．７重量％、または０．８重量％、または０．９重量％、または１．０重量％、または２重量％、または５重量％〜８重量％、または１０重量％のメタクリル酸グリシジルを含む。
【００５４】
一実施形態では、ＥＭＡ／ＧＭＡターポリマーは、ＥＭＡ／ＧＭＡターポリマーの総重量に基づいて、（ａ）５０重量％、または５５重量％、または６０重量％〜６５重量％、または７０重量％、または７５重量％、または８０重量％、または８５重量％のエチレンと、（ｂ）１５重量％、または２０重量％〜２５重量％、または２６重量％、３０重量％、または３５重量％、または４０重量％のアクリル酸メチルと、（ｃ）０．１重量％、または０．５重量％、または０．６重量％、または０．７重量％、または０．８重量％、または０．９重量％、または１．０重量％、２重量％、または５重量％〜８重量％、または１０重量％のメタクリル酸グリシジルと、を含む。さらなる一実施形態では、ＥＭＡ／ＧＭＡターポリマーは、ＥＭＡ／ＧＭＡターポリマーの総重量に基づいて、（ａ）６８重量％のエチレンと、（ｂ）２４重量％のアクリル酸メチルと、（ｃ）８重量％のメタクリル酸グリシジルと、を含む。
【００５５】
一実施形態では、ＥＭＡ／ＧＭＡターポリマーは、０．９３０ｇ／ｃｃ、または０．９３５ｇ／ｃｃ、または０．９４０ｇ／ｃｃ、または０．９４５ｇ／ｃｃ、または０．９５０ｇ／ｃｃ〜０．９５１ｇ／ｃｃ、または０．９５５ｇ／ｃｃ、または０．９６０ｇ／ｃｃの密度を有する。
【００５６】
一実施形態では、ＥＭＡ／ＧＭＡターポリマーは、５０℃、または５５℃、または６０℃、または６５℃〜６８℃、または７０℃、または７５℃、または８０℃の融点を有する。
【００５７】
一実施形態では、ＥＭＡ／ＧＭＡターポリマーは、１ｇ／１０分、または５ｇ／１０分〜６ｇ／１０分、または１０ｇ／１０分、または１５ｇ／１０分、または２０ｇ／１０分、または３０ｇ／１０分、または４０ｇ／１０分、または５０ｇ／１０分のメルトインデックス（１９０℃、２．１６ｋｇ）を有する。
【００５８】
一実施形態では、ＥＭＡ／ＧＭＡターポリマーは、以下の特性：（ａ）０．９３０ｇ／ｃｃ、または０．９３５ｇ／ｃｃ、または０．９４０ｇ／ｃｃ、または０．９４５ｇ／ｃｃ、または０．９５０ｇ／ｃｃ〜０．９５１ｇ／ｃｃ、または０．９５５ｇ／ｃｃ、または０．９６０ｇ／ｃｃの密度；および／または（ｂ）５０℃、または５５℃、または６０℃、または６５℃〜６８℃、または７０℃、または７５℃、または８０℃の融点；および／または（ｃ）１ｇ／１０分、または５ｇ／１０分〜６ｇ／１０分、または１０ｇ／１０分、または１５ｇ／１０分、または２０ｇ／１０分、または３０ｇ／１０分、または４０ｇ／１０分、または５０ｇ／１０分のメルトインデックス（１９０℃、２．１６ｋｇ）；のうちの１つ、いくつか、またはすべてを有する。
【００５９】
一実施形態では、ＥＭＡ／ＧＭＡターポリマーは、ＥＭＡ／ＧＭＡターポリマーの総重量に基づいて、（ａ）６８重量％のエチレンと、（ｂ）２４重量％のアクリル酸メチルと、（ｃ）８重量％のメタクリル酸グリシジルと、を含み、ＥＭＡ／ＧＭＡターポリマーは、０．９４０ｇ／ｃｃの密度、６５℃の融点、および６ｇ／１０分のメルトインデックス（１９０℃、２．１６ｋｇ）を有する。
【００６０】
一実施形態では、ＥＭＡ／ＧＭＡターポリマーは、ランダムＥＭＡ／ＧＭＡターポリマーである。好適なＥＭＡ／ＧＭＡランダムターポリマーの非限定的な例は、Ａｒｋｅｍａから市販されているＬＯＴＡＤＥＲ（商標）ＡＸ８９００である。
【００６１】
ＥＭＡ／ＧＭＡターポリマーは、本明細書に開示される２つ以上の実施形態を含むことができる。
【００６２】
一実施形態では、コーティングは、（ｉ）ＥＶＡ／ＭＡＨターポリマーおよび（ｉｉ）ＥＭＡ／ＧＭＡターポリマーを含む。
【００６３】
プライマー組成物
一実施形態では、（ｉ）エチレン／酢酸ビニル／無水マレイン酸ターポリマーおよび／または（ｉｉ）エチレン／アクリル酸メチル／メタクリル酸グリシジルターポリマーは、プライマー組成物の一部として（Ａ）ポリエステル生地に塗布される。プライマー組成物は、（ｉ）エチレン／酢酸ビニル／無水マレイン酸ターポリマーおよび（ｉｉ）エチレン／アクリル酸メチル／メタクリル酸グリシジルターポリマーの少なくとも１つと；（ｉｉｉ）溶媒および（ｉｖ）任意の架橋剤と、を含有する。さらなる一実施形態では、プライマー組成物は、（ｉ）ＥＶＡ／ＭＡＨターポリマーまたはＥＭＡ／ＧＭＡターポリマーと；（ｉｉ）溶媒および（ｉｉｉ）任意の架橋剤と、を含有する。
【００６４】
プライマー組成物を（Ａ）ポリエステル生地に塗布するための好適な方法の非限定的な例としては、ドローダウン、ロッドコーティング、ローラーコーティング、ブラッシング、浸漬、流し込み、またはスプレー技術が挙げられる。一実施形態では、プライマー組成物を（Ａ）ポリエステル生地上に流し込み、コーティングバーまたは溝付き（巻き）ロッドを介して広げる。別の実施形態では、プライマー組成物は（Ａ）ポリエステル生地上にローラーコーティングされる。
【００６５】
（ｉｉｉ）溶媒
一実施形態では、プライマー組成物が提供される。プライマー組成物は溶媒を含む。溶媒は、炭化水素溶媒、極性溶媒、およびそれらの組み合わせであり得る。
【００６６】
一実施形態では、溶媒は炭化水素溶媒である。「炭化水素溶媒」は、水素および炭素原子のみを含有し、分枝鎖状または非分枝鎖状の、飽和または不飽和、環式、多環式または非環式の種、およびそれらの組み合わせを含む。一実施形態では、炭化水素溶媒は、芳香族炭化水素溶媒、脂肪族炭化水素溶媒、およびそれらの組み合わせから選択される。「芳香族炭化水素」は、１つ以上のベンゼン環を含有する炭化水素である。芳香族炭化水素溶媒の非限定的な例には、トルエンおよびキシレンが含まれる。一実施形態では、炭化水素溶媒は、トルエンである芳香族炭化水素溶媒である。「脂肪族炭化水素」は、アルカン、アルケン、アルキン、またはアルカン、アルケンもしくはアルキンの誘導体である炭化水素である。脂肪族炭化水素は、芳香族炭化水素を除外する。脂肪族炭化水素溶媒の非限定的な例としては、ヘキサン、シクロヘキサンおよびメチルシクロヘキサン（ＭＣＨ）が挙げられる。一実施形態では、炭化水素溶媒は、メチルシクロヘキサン（ＭＣＨ）を含有する脂肪族炭化水素溶媒である。
【００６７】
炭化水素溶媒は、本明細書に開示される２つ以上の実施形態を含むことができる。
【００６８】
一実施形態では、溶媒は極性溶媒である。「極性溶媒」は、極性基を含有する溶媒である。「極性基」は、それがなければ本質的に非極性の分子に結合双極子モーメントを付与する任意の基である。例示的な極性基としては、アルコール、カルボニル、およびカルボン酸エステルが挙げられる。極性溶媒の非限定的な例としては、アルコール、ケトン、エステル、および水が挙げられる。一実施形態では、極性溶媒はケトンである。好適なケトンの非限定的な例には、アセトン、メチルエチルケトンおよびシクロヘキサノンが含まれる。一実施形態では、極性溶媒はエステルである。好適なエステルの非限定的な例には、酢酸ブチルおよび酢酸エチルが含まれる。一実施形態では、極性溶媒は水である。
【００６９】
一実施形態では、プライマー組成物は、極性溶媒および炭化水素溶媒を含む。さらなる一実施形態では、プライマー組成物は、酢酸エチルなどのエステルである極性溶媒と、トルエンなどの芳香族炭化水素溶媒である炭化水素溶媒とを含む。別の実施形態では、プライマー組成物は、酢酸エチルなどのエステルである極性溶媒と、メチルシクロヘキサン（ＭＣＨ）などの脂肪族炭化水素溶媒である炭化水素溶媒とを含む。
【００７０】
溶媒は、本明細書に開示される２つ以上の実施形態を含むことができる。
【００７１】
（ｉｖ）架橋剤
一実施形態では、プライマー組成物が提供される。プライマー組成物は任意に架橋剤を含む。
【００７２】
好適な架橋剤の非限定的な例は、ポリイソシアネートである。「ポリイソシアネート」は、その構造中に少なくとも２個、または少なくとも３個のイソシアネート基を有する分子である。「イソシアネート基」（またはＮＣＯ）は、式：−Ｎ＝Ｃ＝Ｏによって表される。
【００７３】
好適なポリイソシアネートの非限定的な例は、トリス（ｐ−イソシアナトフェニル）チオホスフェート（Ｂａｙｅｒ  ＭａｔｅｒｉａｌＳｃｉｅｎｃｅからＤＥＳＭＯＤＵＲ（商標）ＲＦＥとして市販されている）である。
【００７４】
一実施形態では、組成物は架橋剤を含まない。
【００７５】
架橋剤は、本明細書に開示される２つ以上の実施形態を含むことができる。
【００７６】
一実施形態では、プライマー組成物は、
（ｉ）０重量％、または５重量％、または１０重量％〜１５重量％、または２０重量％のＥＶＡ／ＭＡＨターポリマーと；
（ｉｉ）０重量％、または５重量％、または１０重量％〜１５重量％、または２０重量％のＥＭＡ／ＧＭＡターポリマーと；
（ｉｉｉ）７０重量％、または７５重量％、または８０重量％〜８５重量％、または８８重量％、または９０重量％、または９５重量％の溶媒と；
（ｉｖ）０重量％、または０．１０重量％、または０．１５重量％〜０．２０重量％、または０．２５重量％、または０．５０重量％、または１．０重量％、または２．０重量％、または５．０重量％、または１０重量％、または１５重量％のポリイソシアネートなどの架橋剤と；を含み、
ただし、プライマー組成物は、プライマー組成物の総重量に基づいて、０重量％超、または５重量％、または１０重量％〜１５重量％、または２０重量％の、（ｉ）ＥＶＡ／ＭＡＨターポリマーおよび（ｉｉ）ＥＭＡ／ＧＭＡターポリマーの少なくとも１つを含むものであり；かつ
ただし、ＥＭＡ／ＧＭＡターポリマーが存在する場合、プライマー組成物は、（ｉｖ）０重量％超、または０．１０重量％、または０．１５重量％〜０．２０重量％、または０．２５重量％、または０．５０重量％、または１．０重量％、または２．０重量％、または５．０重量％、または１０重量％、または１５重量％の架橋剤を含むものであり；かつ
プライマー組成物は、以下の特性：（ａ）５０ｃＰ、または６０ｃＰ、または７０ｃＰ〜７５ｃＰ、または８０ｃＰ、または９０ｃＰ、または１００ｃＰ、または１２５ｃＰ、または１５０ｃＰ、または１７５ｃＰ、または２００ｃＰ、または２１０ｃＰ、または２２０ｃＰ、または２３０ｃＰ、または２４０ｃＰ、または２５０ｃＰのブルックフィールド粘度、および／または（ｂ）４時間、または４時間超〜８時間の可使時間、および／または（ｃ）プライマー組成物の総重量に基づいて、５重量％、または７重量％、または１０重量％、または１２重量％〜１５重量％、または２０重量％、または２５重量％、または３０重量％、または３５重量％、または４０重量％の固形含有量、のうちの１つ、いくつか、またはすべてを有する。プライマー組成物の「固形含有量」は、プライマー組成物の総重量に基づき、溶媒中に溶解させた（ｉ）ＥＶＡ／ＭＡＨターポリマーおよび／または（ｉｉ）ＥＭＡ／ＧＭＡターポリマーの重量を指す。
【００７７】
一実施形態では、プライマー組成物は、４時間、または４時間超〜８時間の可使時間を有する。プライマー組成物の「可使時間」は、架橋剤とポリマー成分および溶媒を含有する混合物とを組み合わせた時点と、この組み合わせがゲル化し始める時点との間の時間である。より長い可使時間は、架橋剤がプライマー組成物中に含まれた後から、かつプライマー組成物がゲル化しそしてコーティングに不適当になる前までの、コーティングのためのより長いウインドウを可能にするので、加工にとって有利である。架橋剤を含まないプライマー組成物は可使時間を有さない。
【００７８】
一実施形態では、プライマー組成物はＥＶＡ／ＭＡＨターポリマーを含有し、プライマー組成物は架橋剤を除外する。
【００７９】
一実施形態では、プライマー組成物は、ＥＭＡ／ＧＭＡターポリマーと、ポリイソシアネートなどの架橋剤とを含有する。
【００８０】
一実施形態では、プライマー組成物は添加剤を含有する。好適なプライマー組成物添加剤の非限定的な例としては、粘度調整剤（ロジンエステルおよびセルロースなど）、エチレンエチルアクリレート（ＥＥＡ）コポリマー、官能化ＥＥＡコポリマー（無水マレイン酸−グラフトＥＥＡコポリマーなど）、エチレンブチルアクリレート（ＥＢＡ）コポリマー、官能化ＥＶＡコポリマー（無水マレイン酸−グラフトＥＢＡコポリマーなど）、およびそれらの組み合わせが挙げられる。
【００８１】
有利には、プライマー組成物は、（Ａ）ポリエステル生地、特にクローズドメッシュポリエステル生地への十分な浸透性を有する。さらに、プライマー組成物は、接着が困難な基材（すなわち、ポリエステル生地および充填されたエチレン／α−オレフィンマルチブロックコポリマー外層）のために高い接着性（例えば、エチレン／α−オレフィンマルチブロックコポリマーおよび充填剤を含有する外層を有する物品について１２Ｎ／ｃｍ超の剥離強度）を提供する。
【００８２】
一実施形態では、プライマー組成物は、（Ａ）ポリエステル生地に塗布された後に乾燥されて、プライマー組成物中の溶媒組成物の重量に基づき、少なくとも９０重量％、または９８重量％、または９９重量％、または１００重量％の溶媒（複数可）を蒸発させて、接着剤層またはコーティングを形成する。一実施形態では、プライマー組成物中の溶媒の総重量の重量に基づいて、１００重量％の溶媒が蒸発する。
【００８３】
プライマー組成物を乾燥させてコーティングを形成する。一実施形態では、コーティングは接着剤層である。プライマー組成物が（Ａ）ポリエステル生地に塗布された後にプライマー組成物を乾燥する方法の非限定的な例としては、９０℃以上、または１００℃以上の温度のオーブン中で、少なくとも０．５分間、少なくとも１分間、少なくとも２分間、または少なくとも３分間、物品を乾燥することが挙げられる。
【００８４】
一実施形態では、コーティング、およびさらに接着剤層は、５ｇ／ｍ２、または１０ｇ／ｍ２〜１５ｇ／ｍ２、または２０ｇ／ｍ２、または２５ｇ／ｍ２、または３０ｇ／ｍ２、または３５ｇ／ｍ２、または４０ｇ／ｍ２の乾燥後コート重量を有する。
【００８５】
一実施形態では、コーティング、およびさらには接着剤層は、
（ｉ）０重量％、または５０重量％、または６０重量％、または７０重量％、または８０重量％〜９０重量％、または９５重量％、または９８重量％、または９９重量％、または１００重量％のＥＶＡ／ＭＡＨターポリマーと；
（ｉｉ）０重量％、または５０重量％、または６０重量％、または７０重量％、または８０重量％〜９０重量％、または９５重量％、または９８重量％、または９９重量％、または１００重量％のＥＭＡ／ＧＭＡターポリマーと；
（ｉｉｉ）０重量％〜１重量％、または２重量％、または５重量％、または１０重量％の溶媒と；
（ｉｖ）０重量％、または０．１０重量％、または０．１５重量％〜０．２０重量％、または０．２５重量％、または０．５０重量％、または１．０重量％、または２．０重量％、または５．０重量％、または１０重量％、または１５重量％の架橋剤と；を含み、
ただし、コーティングは、コーティングの総重量に基づいて、０重量％超、または５０重量％、または６０重量％、７０重量％、または８０重量％〜９０重量％、または９５重量％、または９８重量％、または９９重量％、または１００重量％の、（ｉ）ＥＶＡ／ＭＡＨターポリマーおよび（ｉｉ）ＥＭＡ／ＧＭＡターポリマーの少なくとも１つを含むものであり；かつ
ただし、ＥＭＡ／ＧＭＡターポリマーが存在する場合、コーティングは、（ｉｖ）０重量超、または０．１０重量％、または０．１５重量％〜０．２０重量％、または０．２５重量％、または０．５０重量％、または１．０重量％、または２．０重量％、または５．０重量％、または１０重量％、または１５重量％の架橋剤を含むものである。
【００８６】
一実施形態では、物品は、（Ａ）ポリエステル生地と；（Ｂ）ポリエステル生地の表面上のコーティングと；を含み、このコーティングは、ＥＶＡ／ＭＡＨターポリマーを含み、かつこのコーティングは、架橋剤を含まず、かつこのコーティングは、ＥＭＡ／ＧＭＡターポリマーを除外し、かつ物品は、ハロゲンフリーである。さらなる一実施形態では、コーティングは、（乾燥した）コーティングの総重量に基づいて、５０重量％、または６０重量％、または７０重量％、または８０重量％、または９０重量％、または９５重量％、または９９重量％、または１００重量％のＥＶＡ／ＭＡＨを含む。
【００８７】
一実施形態では、物品は、（Ａ）ポリエステル生地と；（Ｂ）ポリエステル生地の表面上のコーティングと；を含み、このコーティングは、ポリイソシアネートなどの架橋剤で架橋されたＥＭＡ／ＧＭＡターポリマーを含み、かつこのコーティングは、ＥＶＡ／ＭＡＨターポリマーを除外する。ポリエステル生地は、本明細書に開示されている任意のポリエステル生地、例えば、クローズドメッシュＰＥＴ生地であり得る。さらなる一実施形態では、コーティングは、（乾燥した）コーティングの総重量に基づいて、５０重量％、または６０重量％、または７０重量％〜８０重量％、または８５重量％、または９０重量％、または９５重量％、または９９重量％の、または１００重量％未満のＥＭＡ／ＧＭＡと、０重量％超、または０．１０重量％、または０．１５重量％〜０．２０重量％、または０．２５重量％、または０．５０重量％、または１．０重量％、または２．０重量％、または５．０重量％、または１０重量％、または１５重量％の架橋剤と、を含む。
【００８８】
コーティングは、本明細書に開示される２つ以上の実施形態を含むことができる。
【００８９】
Ｃ．外層
一実施形態では、本発明の物品は任意の外層を含む。外層が存在するとき、それはコーティングに接着されるか、またはさらに接着剤層に接着される。外層は、（ｉ）エチレン／α−オレフィンマルチブロックコポリマーであるオレフィンブロックコポリマー、および（ｉｉ）充填剤、および（ｉｉｉ）任意の添加剤を含む。
【００９０】
（Ｉ）オレフィンブロックコポリマー
外層は、オレフィンブロックコポリマーを含む。「オレフィンブロックコポリマー」または「ＯＢＣ」という用語は、エチレン／α−オレフィンマルチブロックコポリマーを指し、エチレンと、化学的または物理的性質が異なる２つ以上の重合モノマー単位の複数のブロックまたはセグメントを特徴とする１つ以上の共重合性α−オレフィンコモノマーとを重合形態で含む。用語「エチレン／α−オレフィンマルチブロックコポリマー」は、２つのブロック（ジブロック）および２つ以上のブロック（マルチブロック）を有するブロックコポリマーを含む。用語「インターポリマー」および「コポリマー」は、本明細書では互換的に使用される。コポリマー中の「エチレン」または「コモノマー」の量を指す場合、これは、その重合単位を意味することが理解される。いくつかの実施形態において、エチレン／α−オレフィンマルチブロックコポリマーは、以下の式によって表すことができる。
（ＡＢ）ｎ
【００９１】
式中、ｎは、少なくとも１であり、好ましくは１より大きい整数であり、例えば、２、３、４、５、１０、１５、２０、３０、４０、５０、６０、７０、８０、９０、１００、またはそれ以上であり、「Ａ」は、ハードブロックまたはセグメントを表し、「Ｂ」は、ソフトブロックまたはセグメントを表す。好ましくは、ＡおよびＢは、実質的に分岐鎖状または実質的に星形の様式とは対照的に、実質的に線状の方法で、または線状の様式で、連結または共有結合される。他の実施形態において、ＡブロックおよびＢブロックは、ポリマー鎖に沿ってランダムに分布される。換言すれば、ブロックコポリマーは、通常、以下のような構造を有さない。
ＡＡＡ−ＡＡ−ＢＢＢ−ＢＢ
【００９２】
さらに他の実施形態では、ブロックコポリマーは、通常、異なるコモノマー（複数可）を含む第３のタイプのブロックを有さない。さらに他の実施形態では、ブロックＡおよびブロックＢの各々は、ブロック内に実質的にランダムに分布したモノマーまたはコモノマーを有する。換言すると、ブロックＡもブロックＢも、ブロックの残りの部分とは実質的に異なる組成を有する、先端部分等の違う組成の２つ以上のサブセグメント（またはサブブロック）を含まない。
【００９３】
好ましくは、エチレンは、ブロックコポリマー全体の大部分のモル分率を含み、すなわち、エチレンは、全ポリマーの少なくとも５０モルパーセントを含む。より好ましくは、エチレンは、少なくとも６０モルパーセント、少なくとも７０モルパーセント、または少なくとも８０モルパーセントを含み、ポリマー全体の実質的な残部は、好ましくは３つ以上の炭素原子を有するα−オレフィンである少なくとも１つの他のコモノマーを含む。いくつかの実施形態において、エチレン／α−オレフィンマルチブロックコポリマーは、５０モル％〜９０モル％のエチレン、または６０モル％〜８５モル％のエチレン、または６５モル％〜８０モル％のエチレンを含むことができる。多くのエチレン／オクテンマルチブロックコポリマーについて、組成物は、ポリマー全体の８０モルパーセントを超えるエチレン含有量、およびポリマー全体の１０〜１５モルパーセント、または１５〜２０モルパーセントのオクテン含有量を含む。
【００９４】
エチレン／α−オレフィンマルチブロックコポリマーは、様々な量の「ハード」セグメントおよび「ソフト」セグメントを含む。「硬質」セグメントは、エチレンが、ポリマーの重量に基づいて、９０重量パーセントを超える、または９５重量パーセント、または９５重量パーセントを超える、または９８重量パーセントを超える、最大１００重量パーセントの量で存在する重合単位のブロックである。換言すると、硬質セグメント中のコモノマー含有量（エチレン以外のモノマー含有量）は、ポリマーの重量に基づいて、１０重量パーセント未満、または５重量パーセント、または５重量パーセント未満、または２重量パーセント未満であり、最低でゼロであり得る。いくつかの実施形態では、硬質セグメントは、エチレンに由来する全ての、または実質的に全ての単位を含む。「ソフト」セグメントは、コモノマー含有量（エチレン以外のモノマー含有量）が、ポリマーの重量に基づいて、５重量パーセントを超える、または８重量パーセントを超える、１０重量パーセントを超える、または１５重量パーセントを超える重合単位のブロックである。いくつかの実施形態では、ソフトセグメント中のコモノマー含有量は、２０重量パーセントを超える、２５重量パーセントを超える、３０重量パーセントを超える、３５重量パーセントを超える、４０重量パーセントを超える、４５重量パーセントを超える、５０重量パーセントを超える、または６０重量パーセントを超えてもよく、最大１００重量パーセントであり得る。
【００９５】
ソフトセグメントは、エチレン／α−オレフィンマルチブロックコポリマー中、エチレン／α−オレフィンマルチブロックコポリマーの総重量の１重量％〜９９重量％で存在することができ、あるいはエチレン／α−オレフィンマルチブロックコポリマーの総重量の５重量％〜９５重量％、１０重量％〜９０重量％、１５重量％〜８５重量％、２０重量％〜８０重量％、２５重量％〜７５重量％、３０重量％〜７０重量％、３５重量％〜６５重量％、４０重量％〜６０重量％、または４５重量％〜５５重量％で存在することができる。逆に、硬質セグメントは、同様の範囲で存在し得る。ソフトセグメントの重量パーセントおよびハードセグメントの重量パーセントは、ＤＳＣまたはＮＭＲから得られたデータに基づいて計算され得る。かかる方法および計算は、例えば、「Ｅｔｈｙｌｅｎｅ／α−Ｏｌｅｆｉｎ  Ｂｌｏｃｋ  Ｉｎｔｅｒ−ｐｏｌｙｍｅｒｓ」と題され、Ｃｏｌｉｎ  Ｌ．Ｐ．Ｓｈａｎ、Ｌｏｎｎｉｅ  Ｈａｚｌｉｔｔらの名において２００６年３月１５日に出願され、Ｄｏｗ  Ｇｌｏｂａｌ  Ｔｅｃｈｎｏｌｏｇｉｅｓ  Ｉｎｃ．に譲渡された米国特許第７，６０８，６６８号に開示されており、その開示内容は、参照によりその全体が本明細書に組み込まれる。特に、ハードおよびソフトセグメントの重量パーセントおよびコモノマー含有量は、米国特許第７，６０８，６６８号の第５７欄〜第６３欄に記載されるように決定されてもよい。
【００９６】
エチレン／α−オレフィンマルチブロックコポリマーは、好ましくは、線状に結合された（または共有結合された）２つ以上の化学的に違う領域またはセグメント（「ブロック」と称される）を含むポリマー、すなわち、ペンダントまたはグラフトされた様式ではなく、重合エチレン性官能基に関して端から端まで結合されている化学的に区別された単位を含むポリマーである。ある実施形態では、ブロックは、組み込まれたコモノマーの量もしくは種類、密度、結晶化度、そのような組成のポリマーに起因する結晶のサイズ、立体規則性の種類もしくは程度（アイソタクチックまたはシンジオタクチック）、位置規則性または位置不規則性、分岐の量（長鎖分岐もしくは超分岐を含む）、均質性、または任意の他の化学的もしくは物理的特性において異なる。連続モノマー付加、流動触媒、またはアニオン重合技術によって生産されるインターポリマーを含む、先行技術のブロックインターポリマーと比較して、本発明のエチレン／α−オレフィンマルチブロックコポリマーは、一実施形態では、シャトリング剤（複数可）とそれらの調製において使用される複数の触媒との組み合わせの効果のため、ポリマー多分散性（ＰＤＩもしくはＭｗ／ＭｎもしくはＭＷＤ）、多分散ブロック長分布、および／または多分散ブロック数分布の両方の特有の分布を特徴とする。
【００９７】
ある実施形態では、エチレン／α−オレフィンマルチブロックコポリマーは、連続工程で生産され、１．７〜３．５、または１．８〜３、または１．８〜２．５、または１．８〜２．２の多分散指数（Ｍｗ／Ｍｎ）を有する。バッチまたは半バッチプロセスで生成される場合、エチレン／α−オレフィンマルチブロックコポリマーは、１．０〜３．５、または１．３〜３、または１．４〜２．５、または１．４〜２のＭｗ／Ｍｎを有する。
【００９８】
さらに、エチレン／α−オレフィンマルチブロックコポリマーは、ポアソン分布ではなく、シュルツ・フロリー分布に適合するＰＤＩ（またはＭｗ／Ｍｎ）を有する。本発明のエチレン／α−オレフィンマルチブロックコポリマーは、多分散ブロック分布ならびにブロックサイズの多分散分布の両方を有する。これにより、改善された識別可能な物理的特性を有するポリマー生成物の形成が生じる。多分散ブロック分布の理論的利点は、Ｐｏｔｅｍｋｉｎ、Ｐｈｙｓｉｃａｌ  Ｒｅｖｉｅｗ  Ｅ（１９９８）５７（６）、ｐｐ．６９０２−６９１２およびＤｏｂｒｙｎｉｎ、Ｊ．Ｃｈｅｍ．Ｐｈｖｓ．（１９９７）１０７（２１）、ｐｐ９２３４−９２３８において以前モデル化され論じられている。
【００９９】
一実施形態では、本発明のエチレン／α−オレフィンマルチブロックコポリマーは、ブロック長の最確分布を有する。
【０１００】
さらなる実施形態では、本開示のエチレン／α−オレフィンマルチブロックコポリマー、特に連続溶液重合反応器で生成されるものは、ブロック長の最確分布を有する。本開示の一実施形態において、エチレンマルチブロックインターポリマーは、以下を有するように定義される。
（Ａ）約１．７〜約３．５のＭｗ／Ｍｎ、摂氏度単位の少なくとも１つの融点Ｔｍ、およびグラム／立方センチメートル単位の密度ｄを有し、Ｔｍおよびｄの数値は、以下の関係に対応し：
Ｔｍ＞−２００２．９＋４５３８．５（ｄ）−２４２２．２（ｄ）２、ならびに／または
（Ｂ）約１．７〜約３．５のＭｗ／Ｍｎ、およびＪ／ｇ単位の融解熱ΔＨ、および最高ＤＳＣピークと最高結晶化分析分画（「ＣＲＹＳＴＡＦ」）ピークとの間の温度差として定義される摂氏度単位のデルタ量ΔＴを特徴とし、ここで、ΔＴおよびΔＨの数値は、以下の関係を有し：
ΔＨがゼロより大きく、最大１３０Ｊ／ｇの場合、ΔＴ＞−０．１２９９  ΔＨ＋６２．８１、
ΔＨが１３０Ｊ／ｇより大きい場合、ΔＴ≧４８℃
（ここで、ＣＲＹＳＴＡＦピークは、累積ポリマーの少なくとも５パーセントを用いて決定され、ポリマーの５パーセント未満が同定可能なＣＲＹＳＴＡＦピークを有する場合、ＣＲＹＳＴＡＦ温度が、３０℃である）、ならびに／または
（Ｃ）エチレン／α−オレフィンインターポリマーの圧縮成形フィルムで測定した３００％歪みおよび１サイクルでの弾性回復率Ｒｅ、ならびにグラム／立方センチメートルでの密度ｄ、エチレン／α−オレフィンインターポリマーが架橋相を実質的に有しない場合、Ｒｅおよびｄの数値は、以下の関係を満たし、
Ｒｅ＞１４８１−１６２９（ｄ）、ならびに／または
（Ｄ）ＴＲＥＦを使用して分画したときに４０℃〜１３０℃で溶出する分子分画を有し、分画が、同じ温度間で溶出する同程度のランダムエチレンインターポリマー分画のものよりも少なくとも５パーセント高いモルコモノマー含有量を有することを特徴とし、ここで、この同程度のランダムエチレンインターポリマーは、同じコモノマー（複数可）を有し、エチレン／α−オレフィンインターポリマーのものの１０パーセント（ポリマー全体に基づく）以内のメルトインデックス、密度、およびモルコモノマー含有量を有し；ならびに／または、
（Ｅ）２５℃での貯蔵弾性率、Ｇ’（２５℃）、および１００℃での貯蔵弾性率、Ｇ’（１００℃）を有し、Ｇ’（２５℃）対Ｇ’（１００℃）の比は、１：１〜９：１の範囲内である。
【０１０１】
エチレン／α−オレフィンマルチブロックコポリマーはまた、以下を有してもよい。
（Ｆ）ＴＲＥＦを用いて分画したときに４０℃〜１３０℃の間で溶出する分子分画であって、分画が、少なくとも０．５〜最大１までのブロックインデックスおよび約１．３を超える分子量分布Ｍｗ／Ｍｎを有することを特徴とし；ならびに／または
（Ｇ）０より大きく最大１．０の平均ブロックインデックスおよび１．３を超える分子量分布Ｍｗ／Ｍｎ。
【０１０２】
エチレン／α−オレフィンマルチブロックコポリマーは、特性（Ａ）〜（Ｇ）のうちの１つ、いくつか、すべて、または任意の組み合わせを有してもよいことが理解される。ブロックインデックスは、その目的のために参照により本明細書に組み込まれる、米国特許第７，６０８，６６８号に詳述されるように決定され得る。特性（Ａ）〜（Ｇ）を決定するための分析方法は、例えば、その目的のために参照により本明細書に組み込まれる、米国特許第７，６０８，６６８号、第３１欄２６行目〜第３５欄４４行目に記載されている。
【０１０３】
本発明のエチレン／α−オレフィンマルチブロックコポリマーの調製に使用するのに好適なモノマーには、エチレンおよびエチレン以外の１つ以上の付加重合性モノマーが含まれる。適切なコモノマーの例として、プロピレン、１−ブテン、１−ペンテン、３−メチル−ｌ−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、および１−エイコセン等の３〜３０個、または３〜２０個、または４〜８個の炭素原子の直鎖もしくは分岐α−オレフィン；シクロペンテン、シクロヘプテン、ノルボルネン、５−メチル−２−ノルボルネン、テトラシクロドデセン、および２−メチル−１，４，５，８−ジメタノ−１，２，３，４，４ａ，５，８，８ａ−オクタヒドロナフタレン等の３〜３０個、または３〜２０個の炭素原子のシクロオレフィン；ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、および５，９−ジメチル−１，４，８−デカトリエン等のジ−およびポリオレフィン；ならびに３−フェニルプロペン、４−フェニルプロペン、１，２−ジフルオロエチレン、テトラフルオロエチレン、および３，３，３−トリフルオロ−１−プロペンが挙げられる。
【０１０４】
一実施形態では、エチレン／α−オレフィンマルチブロックコポリマーは、スチレン、および／またはビニル芳香族モノマー、および／または共役ジエンを含まないか、または除外する（すなわち、スチレンフリーである）。
【０１０５】
実施形態において、エチレン／α−オレフィンマルチブロックコポリマーは、エチレンおよびＣ４−Ｃ８のα−オレフィンであるコモノマーからなる。Ｃ４−Ｃ８のα−オレフィンは、ブテン、ヘキセン、およびオクテンから選択される。
【０１０６】
一実施形態では、エチレン／α−オレフィンマルチブロックコポリマーは、ハードセグメントとソフトセグメントとを有し、スチレンフリーであり、（ｉ）エチレンおよび（ｉｉ）Ｃ４−Ｃ８α−オレフィンのみから構成され、かつ、１．７〜３．５のＭｗ／Ｍｎ、少なくとも１つの摂氏度単位の融点Ｔｍ、およびグラム／立方センチメートル単位の密度ｄを有するものとして定義され、ここで、Ｔｍおよびｄの数値は以下の関係に対応する：
Ｔｍ＞−２００２．９＋４５３８．５（ｄ）−２４２２．２（ｄ）２
式中、密度ｄは、０．８５０ｇ／ｃｃ、または０．８６０ｇ／ｃｃ、または０．８７０ｇ／ｃｃ、または０．８７５ｇ／ｃｃ〜０．８８０ｇ／ｃｃ、または０．８９０ｇ／ｃｃであり；融点Ｔｍは、１１０℃、または１１５℃、または１２０℃〜１２５℃、または１３０℃、または１３５℃である。
【０１０７】
一実施形態では、エチレン／α−オレフィンマルチブロックコポリマーは、エチレン／オクテンマルチブロックコポリマー（エチレンとオクテンコモノマーのみからなる）であり、以下の特性（１）〜（１２）のうちの１つ、いくつか、任意の組み合わせ、またはすべてを有する：（１）１．７、または１．８〜２．２、または２．５、または３．５のＭｗ／Ｍｎ；および／または（２）０．８５０ｇ／ｃｃ、または０．８６０ｇ／ｃｃ、または０．８７０ｇ／ｃｃ、または０．８７５ｇ／ｃｃ〜０．８８０ｇ／ｃｃ、または０．８９０ｇ／ｃｃの密度；および／または（３）１１０℃、または１１５℃、または１２０℃〜１２５℃、または１３０℃、または１３５℃の融点Ｔｍ；および／または（４）４０、または５０、または５５、または６０、または７６、または７０〜７５、または７７、または８０、または８５のショアＡ値；および／または（５）０．１ｇ／１０分、または０．５ｇ／１０分〜１．０ｇ／１０分、または２．０ｇ／１０分、または５ｇ／１０分、または１０ｇ／１０分、または１５ｇ／１０分、または２０ｇ／１０分、または３０ｇ／１０分のメルトインデックス（ＭＩ）；および／または（６）７ＰＭａ、または１０ＭＰａ、または１３ＭＰａ〜１４ＭＰａ、または１５ＭＰａ、または２０ＭＰａ、または２５ＭＰａ、または３０ＭＰａの破断点引張強度；および／または（７）５００％、または６００％、または７００％、または７５０％〜８００％、または９００％、または１０００％の破断点伸び；および／または（８）５０〜８５重量％のソフトセグメントおよび４０〜１５重量％のハードセグメント；および／または（９）ソフトセグメント中、１０モル％、または１３モル％、または１４モル％、または１５モル％〜１６モル％、または１７モル％、または１８モル％、または１９モル％、または２０モル％のＣ４−Ｃ１２α−オレフィン；および／または（１０）ハードセグメント中、０．５モル％、または１．０モル％、または２．０モル％、または３．０モル％〜４．０モル％、または５モル％、または６モル％、または７モル％、または９モル％のオクテン；および／または（１１）ＡＳＴＭ  Ｄ  １７０８に従って測定された場合に２１℃で、３００％、３００％分−１の変形速度にて、５０％、または６０％〜７０％、または８０％、または９０％の弾性回復率（Ｒｅ）；および／または（１２）ブロックの多分散分布およびブロックサイズの多分散分布。
【０１０８】
ある実施形態では、エチレン／α−オレフィンマルチブロックコポリマーは、エチレン／オクテンマルチブロックコポリマーである。さらなる一実施形態では、エチレン／α−オレフィンマルチブロックコポリマーは、以下の特性：メルトインデックス（１９０℃／２．１６ｋｇ）０．５０ｇ／１０分、融点１２２℃、密度０．８７９ｇ／ｃｃ、ショアＡ値７７、破断点引張強度１３．２ＭＰａ以上、および／または破断点伸び７５０％以上、のうちの１つ、いくつか、またはすべてを有するエチレン／オクテンブロックコポリマーである。
【０１０９】
一実施形態では、エチレン／オクテンマルチブロックコポリマーは、Ｔｈｅ  Ｄｏｗ  Ｃｈｅｍｉｃａｌ  Ｃｏｍｐａｎｙ、Ｍｉｄｌａｎｄ、Ｍｉｃｈｉｇａｎ、ＵＳＡから入手可能な商標名ＩＮＦＵＳＥ（商標）として販売されている。さらなる実施形態では、エチレン／オクテンマルチブロックコポリマーは、ＩＮＦＵＳＥ（商標）９０１０である。
【０１１０】
エチレン／α−オレフィンマルチブロックコポリマーは、参照として本明細書に組み込まれる米国特許第７，８５８，７０６号に記載されるような鎖シャトリングプロセスを介して生成され得る。特に、好適な鎖シャトリング剤および関連情報は、第１６欄３９行目〜第１９欄４４行目に列挙されている。好適な触媒は、第１９欄４５行目〜第４６欄１９行目に記載され、好適な共触媒は、第４６欄２０行目〜第５１欄２８行目に記載されている。プロセスは、文書全体にわたって記載されているが、特に第５１欄２９行目〜第５４欄５６行目に記載されている。このプロセスは、例えば、以下の米国特許第７，６０８，６６８号、米国特許第７，８９３，１６６号、および米国特許第７，９４７，７９３号にも記載されている。
【０１１１】
外層は、２つ以上のエチレン／α−オレフィンマルチブロックコポリマーを含み得る。
【０１１２】
一実施形態では、外層は、外層の総重量に基づいて、２０重量％、または２５重量％、または３０重量％〜３５重量％、または４０重量％、または４５重量％、または５０重量％のエチレン／α−オレフィンマルチブロックコポリマーを含有する。
【０１１３】
エチレン／α−オレフィンブロックコポリマーは、本明細書に開示される２つ以上の実施形態を含むことができる。
【０１１４】
（ｉｉ）充填剤
外層は充填剤を含む。好適な充填剤の非限定的な例には、カーボンブラック；炭酸カルシウム（ＣａＣＯ３）；粘土；ナノクレイ；タルク；シリカ；石炭フライアッシュ；任意の天然または合成、無機または有機化合物、例えば、ゼオライト、水酸化マグネシウム（ＭＤＨ）、三水酸化アルミニウム（ＡＴＨ）、二酸化チタン（ＴｉＯ２）、および水酸化アルミニウム；層状複水酸化物、ポリリン酸アンモニウム；ホスフィナート；モノマーホスホネート；オリゴマーホスホネート；ポリホスホネート；およびそれらの組み合わせが含まれる。一実施形態では、充填剤は、Ａｌｂｅｍａｒｌｅから入手可能なＭａｇｎｉｆｉｎ（商標）Ｈ−５  ＭＶなどの水酸化マグネシウム（ＭＤＨ）である。
【０１１５】
外層は、２つ以上の充填剤を含み得る。一実施形態では、外層は、水酸化マグネシウム（ＭＤＨ）および二酸化チタン（ＴｉＯ２）を含む。
【０１１６】
一実施形態では、外層は、外層の総重量に基づいて、４０重量％、または４５重量％、または５０重量％、または５５重量％、または６０重量％〜６５重量％、または７０重量％、または７５重量％、または８０重量％の充填剤を含む。
【０１１７】
一実施形態では、外層は、２０重量％、または２５重量％、または３０重量％〜３５重量％、または４０重量％、または４５重量％、または５０重量％のエチレン／α−オレフィンマルチブロックコポリマーと；相互量の充填剤、あるいは５０重量％、または５５重量％、または６０重量％、または６５重量％〜７０重量％、または７５重量％、または８０重量％の充填剤と、を含む。
【０１１８】
充填剤は、本明細書に開示される２つ以上の実施形態を含むことができる。
【０１１９】
（ｉｉｉ）添加剤
外層は、１種以上の添加剤を含み得る。好適な添加剤の非限定的な例としては、酸化防止剤、着色剤、紫外線（ＵＶ）吸収剤または安定剤、ブロッキング防止剤、難燃剤、カップリング剤、相溶化剤、可塑剤、加工助剤、およびそれらの組み合わせが挙げられる。
【０１２０】
一実施形態では、外層は酸化防止剤を含む。適切な酸化防止剤の非限定的な例としては、フェノール系酸化防止剤、チオ系酸化防止剤、リン酸系酸化防止剤、およびヒドラジン系金属不活性化剤が挙げられる。適切なフェノール系酸化防止剤としては、高分子量ヒンダードフェノール、メチル置換フェノール、一級または二級カルボニルを有する置換基を有するフェノール、ならびに硫黄およびリン含有フェノールなどの多官能フェノールが挙げられる。一実施形態では、酸化防止剤は、ＢＡＳＦからＩｒｇａｎｏｘ（登録商標）１０１０として市販されているペンタエリスリトールテトラキス（３−（３，５−ジ−ｔｅｒｔ−ブチル−４−ヒドロキシフェニル）プロピオネート）である。一実施形態では、酸化防止剤は、Ｃｉｂａ、ＩｎｃからＩＲＧＡＦＯＳ（商標）１６８として市販されているトリス（２，４−ジｔｅｒｔ−ブチルフェニル）ホスファイトである。さらなる一実施形態では、外層は、Ｉｒｇａｎｏｘ（登録商標）１０１０とＩＲＧＡＦＯＳ（商標）１６８のブレンド（ＢＡＳＦからＩｒｇａｎｏｘ（商標）Ｂ  ２２５として市販されている）を含む。一実施形態では、外層は、外層の総重量に基づいて、０重量％、または０．００１重量％、または０．０１重量％、または０．０２重量％、または０．０５重量％、または０．１重量％、または０．２重量％、または０．３重量％、または０．４重量％〜０．５重量％、または０．６重量％、または０．７重量％、または０．８重量％、または１．０重量％、または２．０重量％、または２．５重量％、または３．０重量％の酸化防止剤を含む。
【０１２１】
一実施形態では、外層は、紫外線（ＵＶ）吸収剤または安定剤を含む。適切なＵＶ安定剤の非限定的な例は、ヒンダードアミン光安定剤（ＨＡＬＳ）である。好適なＨＡＬＳの非限定的な例は、Ｃｈｉｍａｓｓｏｒｂ（商標）２０２０（ＢＡＳＦから市販されている）である。一実施形態では、外層は、外層の総重量に基づいて、０重量％、または０．００１重量％、または０．００２重量％、または０．００５重量％、または０．００６重量％、または０．００７重量％、または０．００８重量％、または０．００９重量％、または０．０１重量％、または０．２重量％、または０．３重量％、または０．４重量％、または０．５重量％、または１．０重量％、または２．０重量％、または２．５重量％、または３．０重量％のＵＶ吸収剤または安定剤を含む。
【０１２２】
一実施形態では、外層は、外層の総重量に基づいて、２０重量％、または２５重量％、または３０重量％〜３５重量％、または４０重量％、または４５重量％、または５０重量％のエチレン／α−オレフィンマルチブロックコポリマーと；４０重量％、または４５重量％、または５０重量％、または５５重量％、または６０重量％〜６５重量％、または７０重量％、または７５重量％、または８０重量％の充填剤と；０重量％、または０重量％超、または０．００１重量％、または０．００２重量％、または０．００５重量％、または０．００６重量％〜０．００７重量％、または０．００８重量％、または０．００９重量％、または０．０１重量％、または０．２重量％、または０．３重量％、または０．４重量％、または０．５重量％、１．０重量％、または２．０重量％、または２．５重量％、または３．０重量％、または４．０重量％、または５．０重量％〜６．０重量％、または７．０重量％、または８．０重量％、または９．０重量％、または１０．０重量％の添加剤と、を含む。
【０１２３】
特定の理論に縛られることを望まないが、本出願人は、高い充填剤荷重（４０重量％、または６０重量％〜６５重量％、または７５重量％、または８０重量％の充填剤）は、エチレン／α−オレフィンマルチブロックコポリマーを含有する外層に難燃特性を与えると考える。
【０１２４】
外層は、本明細書に開示される２つ以上の実施形態を含むことができる。
【０１２５】
本明細書中で開示された各組成物および各層における構成成分の合計が、１００重量パーセントをもたらすことが理解される。
【０１２６】
Ｄ．物品
本開示は、物品を提供する。この物品は、（Ａ）ポリエステル生地と、（Ｂ）ポリエステル生地の表面上のコーティングと、を含む。コーティングは、（ｉ）ＥＶＡ／ＭＡＨターポリマーおよび（ｉｉ）ＥＭＡ／ＧＭＡターポリマーのうちの少なくとも１つを含む。任意に、物品は（Ｃ）外層を含み、物品は構造Ａ／Ｂ／Ｃを有する。任意の（Ｃ）外層は、エチレン／α−オレフィンマルチブロックコポリマーであるオレフィンブロックコポリマーおよび充填剤を含む。
【０１２７】
本開示は、別の物品を提供する。物品は、（Ａ）ポリエステル生地と；（Ｂ）接着剤層であるコーティングであって、ここで、この接着剤層は、ポリエステル生地に接着され、かつ（ｉ）ＥＶＡ／ＭＡＨターポリマーおよび（ｉｉ）ＥＭＡ／ＧＭＡターポリマーの少なくとも１つを含む、コーティングと；（Ｃ）外層であって、ここで、外層は、接着剤層に接着され、エチレン／α−オレフィンマルチブロックコポリマーと充填剤とを含む、外層と；を含む。
【０１２８】
一実施形態では、接着剤層は、（ｉ）ＥＶＡ／ＭＡＨターポリマーまたは（ｉｉ）ＥＭＡ／ＧＭＡターポリマーのいずれかを含有する。
【０１２９】
ポリエステル生地、コーティング、接着剤層、および外層は、本明細書に開示される任意のそれぞれのポリエステル生地、コーティング、および外層であり得る。一実施形態では、ポリエステル生地は、クローズドメッシュポリエステル生地である。さらなる一実施形態では、ポリエステル生地は、クローズドメッシュＰＥＴ生地である。
【０１３０】
好適な物品の非限定的な例としては、コーティングされた生地、バナーやテントなどのテキスタイル建築、強化されたチューブ、多層包装フィルム、ならびにワイヤーおよびケーブル用途が挙げられる。
【０１３１】
一実施形態では、物品は、（Ａ）ポリエステル生地と；（Ｂ）接着剤層であるコーティングであって、ここで、この接着剤層は、ポリエステル生地に接着され、かつ（ｉ）ＥＶＡ／ＭＡＨターポリマーおよび（ｉｉ）ＥＭＡ／ＧＭＡターポリマーの少なくとも１つを含む、コーティングと；（Ｃ）外層と、ここで、外層は、接着剤層に接着され、エチレン／α−オレフィンマルチブロックコポリマーと充填剤とを含む、外層と；を含み、また、物品は、構造Ａ／Ｂ／Ｃを有する。一実施形態では、物品は、１２Ｎ／ｃｍ、または１２Ｎ／ｃｍ超、または１６Ｎ／ｃｍ〜２０Ｎ／ｃｍ、または２５Ｎ／ｃｍ、または３０Ｎ／ｃｍ、または３５Ｎ／ｃｍ、または４０Ｎ／ｃｍ、または４５Ｎ／ｃｍ、または５０Ｎ／ｃｍの剥離強度を有する。
【０１３２】
一実施形態では、物品はハロゲンフリーである。ハロゲンフリーの物品は、ポリ塩化ビニル（ＰＶＣ）を除外する。
【０１３３】
一実施形態では、外層は、ポリエステル生地に接着されたコーティングまたは接着剤層上に押し出される。一実施形態では、外層は、２５０℃、または２６０℃、または２７０℃〜２８０℃、または２９０℃、または３００℃の押出温度で、ポリエステル生地に接着されたコーティングまたは接着剤層上に押出成形される。一実施形態では、外層がポリエステル生地に接着されたコーティングまたは接着剤層の上に押し出された後、物品は一連のカレンダーロールを通過する。
【０１３４】
一実施形態では、Ａ／Ｂ／Ｃ層構造を有する物品は、０．５ｍｍ、または１．０ｍｍ〜１．５ｍｍ、または２．０ｍｍ、または２．５ｍｍ、または３．０ｍｍ、または４．０ｍｍ、または５．０ｍｍ、または１０ｍｍ、または２０ｍｍの厚さを有する。
【０１３５】
特定の理論に縛られることを望むものではないが、本出願人は、（ｉ）ＥＶＡ／ＭＡＨターポリマーおよび（ｉｉ）ＥＭＡ／ＧＭＡターポリマーの少なくとも１つを含有するコーティングが、エチレン／α−オレフィンマルチブロックコポリマーおよび充填剤層とポリエステル生地との両方と相溶性であり、その結果、（Ａ）ポリエステル生地と、（Ｃ）エチレン／α−オレフィンマルチブロックコポリマーおよび充填剤を含有する外層との間の接着性が向上すると考える。一実施形態では、物品は、１２Ｎ／ｃｍ、または１２Ｎ／ｃｍ超、または１６Ｎ／ｃｍ〜２０Ｎ／ｃｍ、または２５Ｎ／ｃｍ、または３０Ｎ／ｃｍ、または３５Ｎ／ｃｍ、または４０Ｎ／ｃｍ、または４５Ｎ／ｃｍ、または５０Ｎ／ｃｍの剥離強度を有する。さらに、（ｉ）ＥＶＡ／ＭＡＨターポリマーおよび（ｉｉ）ＥＭＡ／ＧＭＡターポリマーの少なくとも１つを含有するコーティングは、有利には、低いコート重量（５ｇ／ｍ２、または１０ｇ／ｍ２〜１５ｇ／ｍ２、または２０ｇ／ｍ２、または４０ｇ／ｍ２）で存在することができ、これにより製造コストがより削減される。
【０１３６】
一実施形態では、物品は、
（Ａ）ポリエステル生地と、例えば、クローズドメッシュポリエステル生地またはさらにはクローズドメッシュＰＥＴ生地と；
（Ｂ）接着剤層であるコーティングであって、ここで、接着剤層は、ポリエステル生地に接着され、かつＥＶＡ／ＭＡＨターポリマーを含む、コーティングと；
（Ｃ）外層であって、ここで、外層は、接着剤層に接着され、２０重量％、または２５重量％、または３０重量％〜３５重量％、または４０重量％、または４５重量％、または５０重量％のエチレン／α−オレフィンマルチブロックコポリマーと、４０重量％、または４５重量％、または５０重量％、または５５重量％、または６０重量％〜６５重量％、または７０重量％、または７５重量％、または８０重量％の充填剤と、任意の添加剤とを含む、外層と；を含み、
コーティングおよび／または物品は、ハロゲンフリーであり；かつ
物品は、構造Ａ／Ｂ／Ｃを有し、物品は、以下の特性（１）〜（３）のうちの１つ、いくつか、任意の組み合わせ、またはすべてを有する：（１）１２Ｎ／ｃｍ〜、または１２Ｎ／ｃｍ超、または１６Ｎ／ｃｍ〜２０Ｎ／ｃｍ、または２５Ｎ／ｃｍ、または３０Ｎ／ｃｍ、または３５Ｎ／ｃｍ、または４０Ｎ／ｃｍ、または４５Ｎ／ｃｍ、または５０Ｎ／ｃｍの剥離強度；および／または（２）コーティングは、５ｇ／ｍ２、または１０ｇ／ｍ２〜１５ｇ／ｍ２、または２０ｇ／ｍ２、または２５ｇ／ｍ２、または３０ｇ／ｍ２、または３５ｇ／ｍ２、または４０ｇ／ｍ２のコート重量を有する；および／または（３）物品は、０．５ｍｍ、または１．０ｍｍ〜１．５ｍｍ、または２．０ｍｍ、または２．５ｍｍ、または３．０ｍｍ、または４．０ｍｍ、または５．０ｍｍ、または１０ｍｍ、または２０ｍｍの厚さを有する。
【０１３７】
一実施形態では、物品は以下を含む：
（Ａ）クローズドメッシュポリエステル生地またはさらにはクローズドメッシュＰＥＴ生地などのポリエステル生地と；
（Ｂ）接着剤層であるコーティングであって、ここで、接着剤層は、ポリエステル生地に接着され、かつポリイソシアネートなどの架橋剤で架橋されたＥＭＡ／ＧＭＡターポリマーを含む、コーティングと；
（Ｃ）外層であって、ここで、外層は、接着剤層に接着され、２０重量％、または２５重量％、または３０重量％〜３５重量％、または４０重量％、または４５重量％、または５０重量％のエチレン／α−オレフィンマルチブロックコポリマーと、４０重量％、または４５重量％、または５０重量％、または５５重量％、または６０重量％〜６５重量％、または７０重量％、または７５重量％、または８０重量％の充填剤と、任意の添加剤とを含む、外層と；を含み、
コーティングおよび／または物品は、ハロゲンフリーであり；かつ
物品は、構造Ａ／Ｂ／Ｃを有し、物品は、以下の特性（１）〜（３）のうちの１つ、いくつか、任意の組み合わせ、または全てを有する：（１）１２Ｎ／ｃｍ〜、または１２Ｎ／ｃｍ超、または１６Ｎ／ｃｍ〜２０Ｎ／ｃｍ、または２５Ｎ／ｃｍ、または３０Ｎ／ｃｍ、または３５Ｎ／ｃｍ、または４０ｃＮ／ｍ、または４５Ｎ／ｃｍ、または５０Ｎ／ｃｍの剥離強度；および／または（２）コーティングは、５ｇ／ｍ２、または１０ｇ／ｍ２〜１５ｇ／ｍ２、または２０ｇ／ｍ２、または２５ｇ／ｍ２、または３０ｇ／ｍ２、または３５ｇ／ｍ２、または４０ｇ／ｍ２のコート重量を有する；および／または（３）物品は、０．５ｍｍ、または１．０ｍｍ〜１．５ｍｍ、または２．０ｍｍ、または２．５ｍｍ、または３．０ｍｍ、または４．０ｍｍ、または５．０ｍｍ、または１０ｍｍ、または２０ｍｍの厚さを有する。
【０１３８】
充填剤は、本明細書に開示される２つ以上の実施形態を含むことができる。
【０１３９】
試験方法
密度は、ＡＳＴＭ  Ｄ７９２の方法Ｂに従って測定する。結果は、１立方センチメートル当たりのグラム（ｇ）（ｇ／ｃｃまたはｇ／ｃｍ３）で記録する。
【０１４０】
メルトインデックス（ＭＩ）（Ｉ２）は、ＡＳＴＭ  Ｄ１２３８、条件１９０℃／２．１６キログラム（ｋｇ）重量に従って測定され、１０分当たりに溶出されるグラム（ｇ／１０分）で報告される。
【０１４１】
スチレン系ブロックコポリマーについてのメルトフロー（ＭＦ）は、ＡＳＴＭ  Ｄ１２３８、条件２３０℃／５．０キログラム（ｋｇ）重量に従って測定され、ｇ／１０分で報告される。
【０１４２】
ブルックフィールド粘度は、ブルックフィールドＤＶ−１プライム粘度計を用いて測定される。スピンドルの選択は、試料の粘度によって異なる。より粘性の高い、またはゲル化した試料には、スピンドルＴＦ９６を使用する。より粘性の低い試料には、スピンドルＬＶ６２またはＬＶ６３のいずれかを使用する。粘度測定値は、２３℃で１５秒後に記録される。測定の合間にスピンドルを清浄化する。ブルックフィールド粘度は１００ｒｐｍで測定され、センチポアズ（ｃＰ）で報告される。
【０１４３】
単位重量（すなわち、１平方メートル当たりの生地の重量）は、「０．２５４ｍ×０．１２７ｍ」の生地試料を切り取り、グラム単位の化学天秤を用いて生地を秤量することによって測定される。次に、測定した重量を面積で割って単位重量を計算し、結果は、１平方メートル当たりのグラム数（ｇ／ｍ２）で報告される。
【０１４４】
コート重量は、グラム単位の化学天秤を使用して乾燥コーティング生地を秤量し、ポリエステル生地の重量と乾燥コーティング生地の重量との間の差を決定することによって測定される。次に、測定した重量差を面積で割ってコート重量を計算し、結果は、１平方メートル当たりのグラム数（ｇ／ｍ２）で報告される。
【０１４５】
破断点引張強度は、ＡＳＴＭ  Ｄ６３８に従って測定され、メガパスカル（ＭＰａ）で報告される。
【０１４６】
破断点伸びは、ＡＳＴＭ  Ｄ６３８に従って測定され、パーセント（％）で報告される。
【０１４７】
ショアＡ硬度は、ＡＳＴＭ  Ｄ２２４０に従って測定される。
【０１４８】
プライマーの可使時間は、架橋剤（例えば、ＤＥＳＭＯＤＵＲ（商標）ＲＦＥ）とポリマー成分および溶媒を含有する混合物とを組み合わせた時点と、この組み合わせがゲル化し始める時点との間の時間を測定することによって決定される。ゲルの発生は視覚的に決定される。プライマー可使時間は時間単位で測定される。
【０１４９】
溶液粘度は、ＢＡＭ９２２に従って２５℃で２０％トルエン溶液中で測定され、ミリパスカル秒（ｍＰａ・ｓ）で報告される。
【０１５０】
示差走査熱量測定
示差走査熱量測定（ＤＳＣ）を使用して、広範囲の温度にわたるポリマーの溶融および結晶化挙動を測定することができる。例えば、ＲＣＳ（冷蔵冷却システム）およびオートサンプラーを備えたＴＡ  Ｉｎｓｔｒｕｍｅｎｔｓ  Ｑ１０００  ＤＳＣを使用し、この分析を行う。試験中、５０ｍｌ／分の窒素パージガスフローを使用する。各試料を約１７５℃で薄フィルムに溶融圧縮し、その後、溶融試料を室温（約２５℃）まで空冷する。３〜１０ｍｇ、直径６ｍｍの試験片を冷却したポリマーから抽出し、秤量し、軽量アルミニウムパン（約５０ｍｇ）内に置き、圧着して閉じた。次いで、その熱的特性を決定するために分析を行った。
【０１５１】
試料の熱挙動は、試料温度に上下の勾配を付けて熱流量対温度プロファイルを作成することによって決定した。熱履歴を除去するために、まず、試料を１８０℃まで急速に加熱し、３分間等温保持した。次に、試料を１０℃／分の冷却速度で−４０℃まで冷却し、−４０℃で３分間等温保持する。次いで、試料を１０℃／分の加熱速度で１８０℃（これは「第２の加熱」勾配である）まで加熱した。冷却および第２の加熱曲線を記録する。冷却曲線は、結晶化の開始から−２０℃までのベースライン終点を設定することによって分析される。熱曲線は、ベースライン終点を−２０℃から溶融終点に設定することによって分析される。決定した値（複数）は、外挿された融解の開始であり、および外挿された結晶化の開始Ｔｃである。（１グラム当たりのジュール単位の）融解熱（Ｈｆ）、および以下の等式を使用して計算されたポリエチレン試料の結晶化度％：結晶化度％＝（（Ｈｆ）／２９２Ｊ／ｇ）×１００。
【０１５２】
融解熱（Ｈｆ）およびピーク溶解温度は、第２の熱曲線から報告される。ピーク結晶化温度は、冷却曲線から決定される。
【０１５３】
まず、融解転移の開始と終了との間にベースラインを引くことによって、ＤＳＣ加熱曲線から融点Ｔｍを決定する。次いで、融解ピークの低温側のデータに接線を引く。この線がベースラインと交差する場所が、外挿された融解の開始（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）に記載されている通りである。
【０１５４】
結晶化温度Ｔｃは、結晶化ピークの高温側に接線を引いたことを除いて、上記のように、ＤＳＣ冷却曲線から決定される。この接線がベースラインと交差する場所が、外挿された結晶化（Ｔｃ）の開始である。
【０１５５】
本開示のいくつかの実施形態を、以下の実施例においてここに詳細に記載する。
【実施例】
【０１５６】
プライマー組成物および物品を製造するために使用される材料は、以下の表１に提供される。
【０１５７】
【表１−１】
2019529185.tif 000002
【０１５８】
【表１−２】
2019529185.tif 000003
【０１５９】
１．プライマー組成物の調製
所定量の溶媒をフード内の２Ｌの三口丸底ガラスフラスコに量り入れる。還流冷却器およびオーバーヘッドメカニカルスターラーを取り付けた後、無水マレイン酸またはメタクリル酸グリシジルを含有するエチレンアクリレートポリマー（または比較用ポリマー）をゆっくり攪拌しながらフラスコに添加して、固形含有量１２〜５０重量％のプライマー組成物を形成する。プライマー組成物をＳｐｅｅｄｙ  Ｍｉｘｅｒ中で３０００ｒｐｍの速度で３０秒間、６０℃で混合する。
【０１６０】
表２の実施例１Ａ（Ｅｘ．１Ａ）および比較試料４Ａ、８Ａおよび９Ａ（ＣＳ４Ａ、ＣＳ８ＡおよびＣＳ９Ａ）を調製するために、上記で作製したプライマー組成物１０ｇをガラスバイアル中に量り入れる。次いで、所定量のポリイソシアネート架橋剤（ＤＥＳＭＯＤＵＲ（商標）ＲＦＥ）を添加し、スパチュラで３〜５分間混合して均一な混合物を作製する。
【０１６１】
表２の実施例２Ａ（Ｅｘ．２Ａ）ならびに比較試料３Ａおよび５Ａ〜７Ａ（ＣＳ３Ａ、およびＣＳ５Ａ〜ＣＳ７Ａ）はそれぞれ架橋剤を含まない。
【０１６２】
表２は、各プライマー組成物についての配合を提供する。
【０１６３】
２．コーティングされたクローズドメッシュＰＥＴ生地物品の調製
クローズドメッシュＰＥＴ生地ロールをローラーコーティングライン（Ｍａｔｈｉｓ  ＡＧからのＫＴＦ−Ｓライン）に挿入し、ここで、クローズドメッシュＰＥＴ生地ロールは、上で作製した実施例および比較試料のプライマー組成物でローラーコーティングされる。プライマー組成物でコーティングされたクローズドメッシュＰＥＴ生地を１００℃のオーブンで３分間乾燥させて、クローズドメッシュＰＥＴ生地上に接着剤層を形成する（ＰＥＴ生地／接着剤層構造）。コート重量を測定する。典型的なコート重量は約１０〜４５ｇ／ｍ２（乾燥後）である。クローズドメッシュＰＥＴ生地の片面のみがコーティングされる。クローズドメッシュＰＥＴ生地に塗布された各実施例および比較試料接着剤層（乾燥プライマー組成物）のコート重量を表２に提供する。
【０１６４】
対照試料（ＣＳ１０）は、クローズドメッシュＰＥＴ生地上にプライマー組成物を伴うことなく調製される。
【０１６５】
３．充填されたオレフィンブロックコポリマー（ＯＢＣ）の調製
ＩＮＦＵＳＥ（商標）９０１０エチレン／オクテンマルチブロックコポリマー（ＯＢＣ）、Ｍａｇｎｉｆｉｎ（商標）Ｈ−５  ＭＶ（水酸化マグネシウム（ＭＤＨ））、二酸化チタン（ＴｉＯ２）、Ｉｒｇａｎｏｘ（商標）Ｂ  ２２５、およびＣｈｉｍａｓｓｏｒｂ  ２０２０（商標）をＫｒａｕｓ  Ｍａｆｆｅｉ二軸式ラボライン押出機に量り入れ、押出機内でブレンドして、充填されたＯＢＣ組成物を形成する。充填されたＯＢＣ組成物は、３５重量％のＩＮＦＵＳＥ（商標）９０１０  ＯＢＣ、６０重量％のＭＤＨ、０．５重量％のＴｉＯ２、０．２重量％のＩｒｇａｎｏｘ（商標）Ｂ２２５、および０．４重量％のＣｈｉｍａｓｓｏｒｂ２０２０を含有する。
【０１６６】
４．ＰＥＴ生地／接着剤層／充填ＯＢＣ層物品の調製
上記のようにして調製したコーティングされたクローズドメッシュＰＥＴ生地を、Ｍａｔｈｉｓ  Ａｇ  ＫＴＦ−Ｓ自動化ラインで圧延する。各ロールコーティングされたクローズドメッシュＰＥＴ生地は、充填されたＯＢＣ組成物を含む押出機と共にカレンダー押出ラインに配置される。充填されたＯＢＣ組成物は、２７０℃の押出温度でコーティングされたクローズドメッシュＰＥＴ生地のコーティング上に押し出されて、ＰＥＴ生地／接着剤層／充填ＯＢＣ層物品を形成する。ＰＥＴ生地／接着剤層／充填ＯＢＣ層物品は、一連の３つの垂直カレンダーロールを通過する。カレンダーロールを通過した後、最終的なＰＥＴ生地／接着剤層／充填ＯＢＣ層物品は、１〜１．５ｍｍの厚さを有する。
【０１６７】
対照試料（ＣＳ１０）は、クローズドメッシュＰＥＴ生地上にプライマー組成物を伴うことなく調製される。
【０１６８】
５．接着力試験−Ｔ−剥離試験
ＰＥＴ生地／接着剤層／充填ＯＢＣ物品を、「２．４５ｃｍ×１５．２４ｃｍ」のストリップ（各ストリップは「２．４５ｃｍ×１２．７ｃｍ」の接着面積を有していた）に切り出し、Ｔ−剥離接着試験のために、２３℃および４０％〜５０％の相対湿度で２４時間コンディショニングした。Ｓｔａｂｌｅ  ＭｉｃｒｏｓｙｓｔｅｍｓのＴＡ  ＸＴ  Ｐｌｕｓテクスチャーアナライザーを使用して、室温（２３℃）で、５．０８ｃｍ／分の速度および２０ｍｍのグリップ距離で、クローズドメッシュＰＥＴ生地および充填ＯＢＣ層を剥離する。剥離ライナーを各ストリップから取り除き、試験試料の自由端を試験機のクランプに挿入する。平均剥離強度（ニュートン／センチメートル（Ｎ／ｃｍ））は、力対距離のプロファイルから決定される。２つまたは３つの試験試料を試験し、平均「平均剥離強度」を報告する。クローズドメッシュＰＥＴ生地と充填ＯＢＣ層との間に塗布された種々のプライマー組成物を伴うクローズドメッシュＰＥＴ生地と充填ＯＢＣ層との間の接着性を表２に示す。
【０１６９】
接着は、１〜４の尺度で視覚的に評価される。等級１は、クローズドメッシュＰＥＴ生地が充填ＯＢＣ層から分離できないことを示す。等級２は、わずかな分離を示す。等級３は、中間分離を示す。等級４は、クローズドメッシュＰＥＴ生地が手動（すなわち手）剥離で充填ＯＢＣ層から分離できることを示す。等級１または２の試料は、接着に対する顧客の要求を満たす（すなわち、１２Ｎ／ｃｍより大きい剥離強度を有する）が、等級３または４の試料は、接着に対する顧客の要求を満たさない（すなわち、１２Ｎ／ｃｍ未満の剥離強度を有する）。接着等級を表２に示す。
【０１７０】
表２において、プライマー組成物は、文字「Ａ」で示され、プライマー組成物でコーティングされ乾燥されたクローズドメッシュＰＥＴ生地（すなわち、コーティングされたクローズドメッシュＰＥＴ生地物品）は、文字「Ｂ」で示され、また、充填ＯＢＣと、プライマー組成物でコーティングされ乾燥されたクローズドメッシュＰＥＴ生地とから形成されたＰＥＴ生地／接着剤層／充填ＯＢＣ層物品は、文字「Ｃ」で示される。説明すると、コーティングされたクローズドメッシュＰＥＴ生地、Ｅｘ．１Ｂは、プライマー組成物Ｅｘ．１Ａでコーティングされかつ乾燥されており、また、ＰＥＴ生地／接着剤層／充填ＯＢＣ層物品、Ｅｘ．１Ｃは、充填ＯＢＣおよびコーティングされたクローズドメッシュＰＥＴ生地Ｅｘ．１Ｂを含み、したがって、Ｅｘ．１は、Ｅｘ．１Ａ、Ｅｘ．１Ｂ、およびＥｘ．１Ｃを構成する。
【０１７１】
【表２】
2019529185.tif 000004
【０１７２】
６．結果および考察
示されるように、（Ａ）クローズドメッシュＰＥＴ生地、（Ｂ）（ｉ）ＥＶＡ／ＭＡＨターポリマーまたは（ｉｉ）ポリイソシアネートで架橋されたＥＭＡ／ＧＭＡターポリマーを含有する接着剤層、および（Ｃ）ＯＢＣおよび充填剤を含有する外層から形成されたハロゲンフリー物品（実施例１および実施例２）は、有利にも、１２Ｎ／ｃｍより大きい剥離強度を示し（実施例１は１６Ｎ／ｃｍの剥離強度を有し、実施例２は２０Ｎ／ｃｍの剥離強度を有する）、これは、コーティングが塩素化ポリオレフィンおよび無水マレイン酸グラフトスチレン／エチレンブチレン／スチレンコポリマーを含有するハロゲン化物品（ＣＳ４、ＣＳ８、ＣＳ９）に匹敵する剥離強度（上記のＴ−剥離試験によって測定される）である。
【０１７３】
さらに、（Ａ）クローズドメッシュＰＥＴ生地、（Ｂ）（ｉ）ＥＶＡ／ＭＡＨターポリマーまたは（ｉｉ）ポリイソシアネートで架橋されたＥＭＡ／ＧＭＡターポリマーを含有する接着剤層、および（Ｃ）ＯＢＣおよび充填剤を含有する外層から形成されたハロゲンフリー物品（実施例１および実施例２）は、有利にも、１２Ｎ／ｃｍより大きい剥離強度を示し（実施例１は１６Ｎ／ｃｍの剥離強度を有し、実施例２は２０Ｎ／ｃｍの剥離強度を有する）、これは、コーティングがエチレン／アクリル酸コポリマー（ＣＳ５、５Ｎ／ｃｍの剥離強度を有する）、カルボキシル化プロピレンコポリマー（ＣＳ６、５Ｎ／ｃｍの剥離強度を有する）、または非晶質アルファポリオレフィン（ＣＳ７、５Ｎ／ｃｍの剥離強度を有する）を含有する比較用物品を超えた（すなわち、それより高い）改良された剥離強度である。さらに、コーティングがエチレン／アクリル酸エチル／無水マレイン酸ターポリマー（ＥＥＡ／ＭＡＨターポリマー）（ＣＳ３）を含有する比較物品は、５Ｎ／ｃｍの剥離強度を示し、これは、接着に関する産業的要件を満たすには不十分である（産業的要件は１２Ｎ／ｃｍより大きい剥離強度である）。ＣＳ３、ＣＳ５、ＣＳ６、ＣＳ７またはＣＳ１０のいずれも、それらがそれぞれ１２Ｎ／ｃｍ未満の剥離強度を示すので、接着に関する産業的要件を満たさない。
【０１７４】
本開示が、本明細書に含まれる実施形態および例示に限定されず、実施形態の一部、および異なる実施形態の要素の組み合わせを含むこれらの実施形態の修正された形態を、以下の特許請求の範囲内に含むことが明確に意図される。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
物品であって、
（Ａ）ポリエステル生地と；
（Ｂ）ポリエステル生地の表面上のコーティングであって、（ｉ）エチレン／酢酸ビニル／無水マレイン酸ターポリマーおよび（ｉｉ）エチレン／アクリル酸メチル／メタクリル酸グリシジルターポリマーの少なくとも１つを含む、コーティングと；を含む物品。
【請求項２】
前記物品が、ハロゲンフリーである、請求項１に記載の物品。
【請求項３】
前記ポリエステル生地が、クローズドメッシュポリエステル生地である、請求項１または２に記載の物品。
【請求項４】
前記コーティングが、エチレン／アクリル酸メチル／メタクリル酸グリシジルターポリマーを含む、請求項１〜３のいずれか一項に記載の物品。
【請求項５】
前記エチレン／アクリル酸メチル／メタクリル酸グリシジルターポリマーが、前記ターポリマーの重量に基づいて、５重量％〜１０重量％のメタクリル酸グリシジルを含む、請求項１〜４のいずれか一項に記載の物品。
【請求項６】
前記コーティングが、ポリイソシアネートで架橋されたエチレン／アクリル酸メチル／メタクリル酸グリシジルターポリマーを含む、請求項１〜５のいずれか一項に記載の物品。
【請求項７】
前記コーティングが、前記エチレン／酢酸ビニル／無水マレイン酸ターポリマーを含む、請求項１または２に記載の物品。
【請求項８】
前記エチレン／酢酸ビニル／無水マレイン酸ターポリマーが、前記ターポリマーの重量に基づいて、０．５重量％〜３．０重量％の無水マレイン酸を含む、請求項１または７に記載の物品。
【請求項９】
前記コーティングが、１０ｇ／ｍ２〜４０ｇ／ｍ２のコート重量を有する、請求項１〜８のいずれか一項に記載の物品。
【請求項１０】
前記コーティングが、
接着剤層であって、前記接着剤層が、前記ポリエステル生地に接着され、かつ（ｉ）エチレン／酢酸ビニル／無水マレイン酸ターポリマーおよび（ｉｉ）エチレン／アクリル酸メチル／メタクリル酸グリシジルターポリマーのうちの少なくとも１つを含む、接着剤層；ならびに
外層であって、前記外層が、前記接着剤層に接着され、かつエチレン／α−オレフィンマルチブロックコポリマーと充填剤とを含む、外層；である、請求項１に記載の物品。
【請求項１１】
前記接着剤層が、前記エチレン／アクリル酸メチル／メタクリル酸グリシジルターポリマーを含む、請求項１０に記載の物品。
【請求項１２】
前記外層が、２０重量％〜５０重量％のエチレン／α−オレフィンマルチブロックコポリマーおよび５０重量％〜８０重量％の充填剤を含む、請求項１０〜１１のいずれか一項に記載の物品。
【請求項１３】
前記物品が、１２Ｎ／ｃｍ〜５０Ｎ／ｃｍの剥離強度を有する、請求項１０〜１２のいずれか一項に記載の物品。
【国際調査報告】
2019529185.tif 000005
2019529185.tif 000006